(57)【要約】      （修正有）【課題】色素としてヨウ素を用いた液晶表示装置用偏光板において、偏光能の持続に優れた光学フィルム及び光学シートを提供する。【解決手段】光学フィルム又は光学シートは、下記一般式（１）で表されるトリアジン化合物を含有する樹脂から形成された偏光板用保護フィルム又は保護シート。2009098701.tif 000022（式中、Ｒ1は炭素原子数１〜１２の直鎖又は分岐のアルキル基、炭素原子数３〜８のシクロアルキル基又はアルケニル基、炭素原子数６〜１８のアリール基、炭素原子数７〜１８のアルキルアリール基又はアリールアルキル基を表し、Ｒ2は炭素原子数１〜８のアルキル基又は炭素原子数３〜８のアルケニル基を表す。）【選択図】なし【特許請求の範囲】
【請求項１】
色素としてヨウ素を用いた偏光板若しくは該偏光板を用いた液晶表示装置に用いられる光学フィルム又は光学シートであって、下記一般式（１）で表されるトリアジン化合物を含有する樹脂から形成された光学フィルム又は光学シート。
【化１】
2009098701.tif 000021
（式中、Ｒ1は炭素原子数１〜１２の直鎖又は分岐のアルキル基、炭素原子数３〜８のシクロアルキル基、炭素原子数３〜８のアルケニル基、炭素原子数６〜１８のアリール基、炭素原子数７〜１８のアルキルアリール基又は炭素原子数７〜１８のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数１〜１２のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。Ｒ2は炭素原子数１〜８のアルキル基又は炭素原子数３〜８のアルケニル基を表す。）
【請求項２】
上記一般式（１）におけるＲ1が炭素原子数１〜１２の直鎖又は分岐のアルキル基（但し、これらのアルキル基はヒドロキシ基、ハロゲン原子又はアルコキシ基で置換されていてもよく、酸素原子、硫黄原子、カルボニル基、エステル基、アミド基又はイミノ基で中断されていてもよい。）であり、Ｒ2が炭素原子数１〜８のアルキル基である請求項１に記載の光学フィルム又は光学シート。
【請求項３】
上記樹脂が、アクリル酸エステル系樹脂、ポリカーボネート系樹脂、ポリエチレンテレフタレート系樹脂、ポリエチレンナフタレート系樹脂、ポリスチレン系樹脂、セルロースエステル系樹脂、シクロオレフィン系樹脂又はノルボルネン系樹脂である請求項１又は２に記載の光学フィルム又は光学シート。
【請求項４】
上記光学フィルム又は光学シートが、液晶表示素子に接している偏光板の外表面側に設置される光学フィルム若しくは光学シート、又は該偏光板用の保護フィルム若しくは保護シートである請求項１〜３の何れかに記載の光学フィルム又は光学シート。
【請求項５】
上記光学フィルム又は光学シートが、偏光板用の保護フィルム又は保護シートである請求項１〜４の何れかに記載の光学フィルム又は光学シート。
【発明の詳細な説明】
【技術分野】
【０００１】
本発明は、偏光板の偏光能の持続に優れた、特定のトリアジン化合物を含有してなる樹脂製の光学フィルム及び光学シートに関するものであり、特に液晶表示装置等に用いられる偏光板用の保護フィルム及び保護シート、位相差フィルム、視野角拡大フィルム、防眩フィルム、輝度向上フィルム、光拡散フィルム及び光拡散シート、レンズフィルム及びレンズシート、防曇フィルム、帯電防止フィルムや導光板の他、各種基板、プラズマディスプレイに用いられる反射防止フィルム等の各種機能フィルム、並びに有機ＥＬディスプレイ等で使用される各種機能フィルム等にも利用する事が出来る光学フィルム及び光学シートに関するものである。
【背景技術】
【０００２】
光学フィルム及び光学シートとは、波長の選択の有無によらず光を吸収したり、蛍光やりん光等の発光機能を有するもの、電圧等により透過と遮断をスイッチングできるもの、偏光機能を有するもの、防眩機能を有するもの等様々な光学機能を有するものをいう。
【０００３】
液晶表示装置においては、光拡散フィルム及び光拡散シートや偏光板用の保護フィルム及び保護シート等種々の光学フィルム及び光学シートが積層して用いられており、商品開発においてプラズマディスプレイや有機ＥＬ等の他のフラットパネルディスプレイに対する優位性を主張する上で重要な機能を担っている。
【０００４】
液晶表示装置に不可欠な偏光板は、ポリビニルアルコール等のポリマーをヨウ素や二色性色素で染色して延伸により配向させた偏光フィルム（偏光子）に、必要に応じてトリアセチルセルロース等の保護フィルム又は保護シートを両側から張り合わせることにより製造されているが、長時間の使用により偏光能が低下してコントラストが低下する。特にヨウ素を用いた偏光板は二色性色素に比べ安価な反面、安定性に欠けるという問題がある。また、ポリビニルアルコールは紫外線に暴露されると黄色に着色するという欠点がある。
【０００５】
従来から、偏光板や保護フィルム又は保護シートの光劣化を防止するために、偏光板用の保護フィルム又は保護シートに紫外線吸収剤を配合することが検討されており、特許文献１には、トリアジン系紫外線吸収剤とベンゾトリアゾール系紫外線吸収剤とを併用することが提案され、特許文献２には、特定のベンゾトリアゾール系紫外線吸収剤を用いることが提案されている。何れも偏光板と偏光板用の保護フィルムとの接着性に優れたり、フィルムに用いたポリマーの耐光性を向上する効果は示すものの偏光板の偏光能の維持には必ずしも満足のいくものではなかった。
【０００６】
【特許文献１】特開２００７−００４１９９号公報
【特許文献２】特開２００７−１０８７７５号公報
【発明の開示】
【発明が解決しようとする課題】
【０００７】
本発明の目的は、色素としてヨウ素を用いた偏光板において、該偏光板の偏光能の持続に優れた光学フィルム及び光学シートを提供することにある。
【課題を解決するための手段】
【０００８】
本発明者らは、上記課題を解決するために鋭意検討した結果、特定の構造を有するトリアジン化合物が偏光板の偏光能の持続に優れることを見出し、本発明を完成するに至った。
【０００９】
即ち、本発明は、色素としてヨウ素を用いた偏光板若しくは該偏光板を用いた液晶表示装置に用いられる光学フィルム又は光学シートであって、下記一般式（１）で表されるトリアジン化合物を含有する樹脂から形成された光学フィルム又は光学シートを提供することにより、上記目的を達成したものである。
【００１０】
【化１】
2009098701.tif 000002
（式中、Ｒ1は炭素原子数１〜１２の直鎖又は分岐のアルキル基、炭素原子数３〜８のシクロアルキル基、炭素原子数３〜８のアルケニル基、炭素原子数６〜１８のアリール基、炭素原子数７〜１８のアルキルアリール基又は炭素原子数７〜１８のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数１〜１２のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。Ｒ2は炭素原子数１〜８のアルキル基又は炭素原子数３〜８のアルケニル基を表す。）
【００１１】
本発明の光学フィルム及び光学シートとしては、上記一般式（１）におけるＲ1が炭素原子数１〜１２の直鎖又は分岐のアルキル基（但し、これらのアルキル基はヒドロキシ基、ハロゲン原子又はアルコキシ基で置換されてもよく、酸素原子、硫黄原子、カルボニル基、エステル基、アミド基又はイミノ基で中断されてもよい。）であり、Ｒ2が炭素原子数１〜８のアルキル基であるトリアジン化合物を含有する光学フィルム及び光学シートが本発明の目的である偏光能の維持に優れるため好ましい。上記トリアジン化合物は、偏光板用の保護フィルム又は保護シート等、バックライトや太陽光、照明等の外光と偏光フィルム（偏光子）との間にあるフィルム又はシートに添加されることでヨウ素による偏光を長期に保持できる。さらに、上記樹脂が、アクリル酸エステル系樹脂、ポリカーボネート系樹脂、ポリエチレンテレフタレート系樹脂、ポリエチレンナフタレート系樹脂、ポリスチレン系樹脂、セルロースエステル系樹脂又はノルボルネン系樹脂である光学フィルム及び光学シートが、透明性、偏光特性及び電気絶縁性に優れるため好ましい。
【発明の効果】
【００１２】
本発明により、偏光板の偏光能の持続に優れた光学フィルム及び光学シートを提供する
ことが可能となる。
【発明を実施するための最良の形態】
【００１３】
以下、本発明の光学フィルム及び光学シートについて、好ましい実施形態に基づき、具体的に説明する。
偏光板に用いられる偏光フィルム（偏光子）としては、ポリビニルアルコール等の基材ポリマーを色素で染色して延伸等の配向処理したものであって、色素としてヨウ素を用いたものであれば特に制限されない。ヨウ素はポリヨウ素イオンとなることで幅広い波長に対して偏光能を示すと考えられ、例えば、ヨウ素とヨウ化カリウムの配合比が異なる水溶液に基材ポリマーを含浸させることで会合しているヨウ素原子の数が異なるポリヨウ素イオンを含有する偏光板が得られる。水溶液中のヨウ素濃度は通常０．０１〜０．５質量％、好ましくは０．０２〜０．４質量％であり、ヨウ化カリウム濃度は通常０．０１〜１０質量％、好ましくは０．０２〜８質量％である。偏光板は、さらにホウ酸処理、ヨウ素イオン処理等を行ってもよい。
【００１４】
本発明に用いられるトリアジン化合物は、下記一般式（１）で表される。
【００１５】
【化２】
2009098701.tif 000003
（式中、Ｒ1は炭素原子数１〜１２の直鎖又は分岐のアルキル基、炭素原子数３〜８のシクロアルキル基、炭素原子数３〜８のアルケニル基、炭素原子数６〜１８のアリール基、炭素原子数７〜１８のアルキルアリール基又は炭素原子数７〜１８のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数１〜１２のアルキル基、アルコキシ基で置換されてもよい。また、酸素原子、硫黄原子、カルボニル基、エステル基、アミド基、イミノ基で中断されてもよい。また、上記の置換及び中断は組み合わされてもよい。Ｒ2は炭素原子数１〜８のアルキル基又は炭素原子数３〜８のアルケニル基を表す。）
【００１６】
上記式中、Ｒ1で表される炭素原子数１〜１２の直鎖又は分岐のアルキル基としては、例えば、メチル、エチル、プロピル、イソプロピル、ブチル、イソブチル、第二ブチル、第三ブチル、アミル、第三アミル、ヘキシル、オクチル、第二オクチル、第三オクチル、２−エチルヘキシル、デシル、ウンデシル、ドデシル等の直鎖又は分岐のアルキル基が挙げられる。炭素原子数３〜８のシクロアルキル基としては、例えば、シクロプロピル、シクロペンチル、シクロヘキシル、シクロヘプチル等が挙げられ、中でもヘキシル基が、本発明の目的である偏光能の維持に優れるため好ましい。
【００１７】
Ｒ2で表される炭素原子数１〜８のアルキル基としては、例えば、メチル、エチル、プロピル、イソプロピル、ブチル、第二ブチル、第三ブチル、イソブチル、アミル、第三アミル、オクチル、第三オクチル等が挙げられ、中でもメチル基が、本発明の目的である偏光能の維持に優れるため好ましい。
【００１８】
Ｒ1及びＲ2で表される炭素原子数３〜８のアルケニル基としては、直鎖及び分岐のプロペニル、ブテニル、ペンテニル、ヘキセニル、ヘプテニル、オクテニルが不飽和結合の位置によらず挙げられる。
【００１９】
Ｒ1で表される炭素原子数６〜１８のアリール基としては、例えば、フェニル、ナフチル、ビフェニル等が挙げられ、炭素原子数７〜１８のアルキルアリール基としては、例えば、メチルフェニル、ジメチルフェニル、エチルフェニル、オクチルフェニル等が挙げられ、炭素原子数７〜１８のアリールアルキル基としては、例えば、ベンジル、２−フェニルエチル、１−メチル−１−フェニルエチル等が挙げられる。また、置換基や中断を有するアリール基としては、４−メチルフェニル、３−クロロフェニル、４−ベンジルオキシフェニル、４−シアノフェニル、４−フェノキシフェニル、４−グリシジルオキシフェニル、４−イソシアヌレートフェニル等が挙げられる。
【００２０】
Ｒ1で表される置換基及び中断を有していてもよいアルキル基、シクロアルキル基としては、２−ヒドロキシプロピル、２−メトキシエチル、３−スルホニル−２−ヒドロキシプロピル、４−メチルシクロヘキシル等が挙げられる。
【００２１】
本発明の光学フィルム及び光学シートに用いられる上記一般式（１）で表されるトリアジン化合物としては、例えば、下記の化合物Ｎｏ．１〜Ｎｏ．５等の化合物が挙げられる。
【００２２】
【化３】
2009098701.tif 000004
【００２３】
【化４】
2009098701.tif 000005
【００２４】
【化５】
2009098701.tif 000006
【００２５】
【化６】
2009098701.tif 000007
【００２６】
【化７】
2009098701.tif 000008
【００２７】
本発明に用いるトリアジン化合物の使用量は、樹脂１００質量部に対して、好ましくは０．００１〜１０質量部、より好ましくは０．０５〜５質量部である。トリアジン化合物の使用量が０．００１質量部未満であると、充分に偏光能が維持できず、トリアジン化合物の使用量が１０質量部超であると、樹脂物性の低下や、ブリード等により偏光能を損なう等の問題を生じる。
【００２８】
本発明に用いる樹脂としては、可視光の透過率に優れる合成樹脂のいずれも利用可能であり、中でも、ポリカーボネート系樹脂、ポリエチレンテレフタレート系樹脂、ポリエチレンナフタレート系樹脂、セルローストリアセテートやセルロースアセテートブチレート等のセルロースエステル系樹脂、ポリメチルアクリレート、ポリメチルメタクリレート等のアクリル酸エステル系樹脂、シクロオレフィン系樹脂、ポリスチレン系樹脂、ノルボルネン系樹脂等が、透明性、耐久性、偏光特性、電気絶縁性に優れるため好適である。
本発明の光学フィルム及び光学シートの成形方法は、キャスト法でも溶融押出し法でもよく、従来と同様の方法によって成形することができ、その厚さも特に限定されるものではないが、例えばフィルムに成形する場合には、好ましくは５〜３００μｍであり、より好ましくは５〜１５０μｍであり、シートに成形する場合には、好ましくは２００μｍ〜１０ｍｍであり、より好ましくは３００μｍ〜５ｍｍである。
本発明に用いるトリアジン化合物は耐揮散性にも優れるのでキャスト法、溶融押出し法の加工条件として生産性の高い高温条件（２００〜３５０℃）での製造にも適している。
【００２９】
本発明の光学フィルム及び光学シートは、偏光板と直接接着してもよく、接着剤層を介して接着してもよく、他の機能性膜を挟んで積層されてもよく、他の機能性を有するフィルムを製造する際に本発明に用いられるトリアジン化合物を配合して多機能フィルムとしてもよい。
【００３０】
上記光学フィルム及び光学シートの偏光板を接着させない面は、ハードコート層や反射防止処理、スティッキング防止や、拡散ないしアンチグレアを目的とした処理を施したものであってもよい。
【００３１】
本発明の光学フィルム及び光学シートを用いた液晶表示装置は、偏光能の持続に優れるもので、適用される液晶表示装置は特に制限されず、ＴＮ、ＳＴＮ、ＴＦＴ等の駆動方式、バックライトが蛍光灯かＬＥＤか等の光源の種類、反射型か透過型か等の光源として太陽光等の外部光を利用するか否か、タッチパネル機能の有無等表示装置としての機能の付加、向上のための施策の有無や程度によらず好適に用いることができる。
【００３２】
本発明に用いられるトリアジン化合物は、アクリル酸エステル系樹脂、ポリカーボネート系樹脂、ポリエチレンテレフタレート系樹脂、ポリエチレンナフタレート系樹脂、ポリスチレン系樹脂、セルロースエステル系樹脂又はノルボルネン系樹脂等に対して優れた溶解性を有するので、ヨウ素が光で偏光能を失うことを防止する以外にも、偏光板との接着性に優れることやフィルムの物性が安定であること、他の部材を汚染しないこと等の効果が期待できる。
【００３３】
本発明の光学フィルム及び光学シートには、用いる樹脂の種類に応じて通常用いられる酸化防止剤（フェノール系、リン系又はチオエーテル系等）、可塑剤、加工助剤等の添加剤を配合することが好ましい。
【００３４】
上記フェノール系酸化防止剤としては、例えば、２，６−ジ第三ブチル−ｐ−クレゾール、２，６−ジフェニル−４−オクタデシロキシフェノール、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオン酸アミド〕、４，４'−チオビス（６−第三ブチル−ｍ−クレゾール）、２，２'−メチレンビス（４−メチル−６−第三ブチルフェノール）、２，２'−メチレンビス（４−エチル−６−第三ブチルフェノール）、４，４'−ブチリデンビス（６−第三ブチル−ｍ−クレゾール）、２，２'−エチリデンビス（４，６−ジ第三ブチルフェノール）、２，２'−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、ステアリル（３，５−ジ第三ブチル−４−ヒドロキシフェニル）プロピオネート、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５．５〕ウンデカン、トリエチレングリコールビス〔（３−第三ブチル−４−ヒドロキシ−５−メチルフェニル）プロピオネート〕等があげられ、樹脂１００質量部に対して、好ましくは０．００１〜１０質量部、より好ましくは、０．０５〜５質量部用いられる。
【００３５】
上記リン系酸化防止剤としては、例えば、トリスノニルフェニルホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスフィト、ビス（２，４，６−トリ第三ブチルフェニル）ペンタエリスリトールジホスファイト、ビス（２，４−ジクミルフェニル）ペンタエリスリトールジホスファイト、テトラ（トリデシル）イソプロピリデンジフェノールジホスファイト、テトラ（トリデシル）−４，４'−ｎ−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、２，２'−メチレンビス（４，６−第三ブチルフェニル）−２−エチルヘキシルホスファイト、２，２'−メチレンビス（４，６−第三ブチルフェニル）−オクタデシルホスファイト、２，２'−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−エチル−２−ブチルプロピレングリコールと２，４，６−トリ第三ブチルフェノールのホスファイト等が挙げられる。
【００３６】
上記チオエーテル系酸化防止剤としては、チオジプロピオン酸ジラウリル、チオジプロピオン酸ジミリスチル、チオジプロピオン酸ジステアリル等のジアルキルチオジプロピオネート類及びペンタエリスリトールテトラ（β−ドデシルメルカプトプロピオネート）等のポリオールのβ−アルキルメルカプトプロピオン酸エステル類が挙げられる。
【００３７】
本発明に用いられるトリアジン系紫外線吸収剤は、偏光板の偏光子として用いられるヨウ素の安定化に特に優れるものであるが、液晶表示装置は、偏光板用の保護フィルム及び保護シート、光拡散フィルム及び光拡散シートや輝度向上フィルムに用いられる樹脂、液晶化合物そのもの等、光に対して安定性を付与すべき多くの要素を持つため、本発明の光学フィルム及び光学シートに用いる紫外線吸収剤としては、他の紫外線吸収剤を併用することが好ましい。他の紫外線吸収剤としては、ベンゾトリアゾール系紫外線吸収剤、他のトリアジン系紫外線吸収剤、ベンゾフェノン系紫外線吸収剤等が挙げられる。
【００３８】
上記ベンゾトリアゾール系紫外線吸収剤としては、２−（２'−ヒドロキシ−５'−メチルフェニル）ベンゾトリアゾール、２−（２'−ヒドロキシ−３'，５'−ジ第三ブチルフェニル）−５−クロロベンゾトリアゾール、２−（２'−ヒドロキシ−３'−第三ブチル−５'−メチルフェニル）−５−クロロベンゾトリアゾール、２−（２'−ヒドロキシ−５'−第三オクチルフェニル）ベンゾトリアゾール、２−（２'−ヒドロキシ−３'，５'−ジクミルフェニル）ベンゾトリアゾール、２−（２'−ヒドロキシ−３'−第三ブチル−５'−カルボキシフェニル）ベンゾトリアゾール、２，２'−メチレンビス（４−第三オクチル−６−ベンゾトリアゾリル）フェノール等の２−（２'−ヒドロキシフェニル）ベンゾトリアゾール類が挙げられる。
【００３９】
上記トリアジン系紫外線吸収剤としては、２−（２−ヒドロキシ−４−オクトキシフェニル）−４，６−ビス（２，４−ジメチルフェニル）−ｓ−トリアジン、２−（２−ヒドロキシ−４−ヘキシルオキシフェニル）−４，６−ジフェニル−ｓ−トリアジン、２−（２−ヒドロキシ−４−プロポキシ−５−メチルフェニル）−４，６−ビス（２，４−ジメチルフェニル）−ｓ−トリアジン、２−（２−ヒドロキシ−４−ヘキシルオキシフェニル）−４，６−ジビフェニル−ｓ−トリアジン、２，４−ビス（２−ヒドロキシ−４−オクトキシフェニル）−６−（２，４−ジメチルフェニル）−ｓ−トリアジン、２，４，６−トリス（２−ヒドロキシ−４−オクトキシフェニル）−ｓ−トリアジン等のトリアリールトリアジン類等が挙げられる。
【００４０】
上記ベンゾフェノン系紫外線吸収剤としては、２，４−ジヒドロキシベンゾフェノン、２−ヒドロキシ−４−メトキシベンゾフェノン、２−ヒドロキシ−４−オクトキシベンゾフェノン、５，５'−メチレンビス（２−ヒドロキシ−４−メトキシベンゾフェノン）等の２−ヒドロキシベンゾフェノン類が挙げられる。
【００４１】
これら他の紫外線吸収剤は、成分の揮散しやすいフィルム状に成形された樹脂中に配合されることになるので基材樹脂への溶解性に優れた構造が好ましく、また、加工時や使用時の熱で揮散しにくい高分子量の構造のものが好ましく、分子量５００以上、より好ましくは分子量７００以上であり、重合性基や反応性基を導入して高分子量化したり、樹脂に組み込んだものでもよい。これら他の紫外線吸収剤の使用量は、樹脂１００質量部に対して、好ましくは０．０１〜１０質量部、より好ましくは、０．０５〜５質量部である。
【００４２】
上記可塑剤としては、特に限定されないが、例えばリン酸エステル系可塑剤やポリエステル系可塑剤が挙げられ、これらは、単独或いは２種以上混合して用いることができる。
【００４３】
上記リン酸エステル系可塑剤としては、トリフェニルホスフェート、トリクレジルホスフェート、クレジルジフェニルホスフェート、オクチルジフェニルホスフェート、ジフェニルビフェニルホスフェート、トリオクチルホスフェート、トリブチルホスフェート等が挙げられる。
【００４４】
上記ポリエステル系可塑剤としては、脂肪族二塩基酸や芳香族二塩基酸とジオール化合物からなる鎖状ポリエステルやヒドロキシカルボン酸の鎖状ポリエステルが挙げられる。
【００４５】
上記脂肪族二塩基酸としては、シュウ酸、マロン酸、コハク酸、グルタル酸、アジピン酸、ピメリン酸、アゼライン酸、セバシン酸、フマル酸、２，２−ジメチルグルタル酸、スベリン酸、１，３−シクロペンタンジカルボン酸、１，４−シクロヘキサンジカルボン酸、１，３−シクロヘキサンジカルボン酸、ジグリコール酸、イタコン酸、マレイン酸、２，５−ノルボルネンジカルボン酸等。芳香族二塩基酸としてはフタル酸、１，５−ナフタレンジカルボン酸、２，６−ナフタレンジカルボン酸、ビフェニルジカルボン酸、アントラセンジカルボン酸、ターフェニルジカルボン酸等が挙げられる。
【００４６】
上記ジオール化合物としては、エチレングリコール、プロピレングリコール、１，３−プロパンジオール、１，２−ブタンジオール、１，３−ブタンジオール、１，４−ブタンジオール、２−メチルプロパンジオール、１，３−ジメチルプロパンジオール、１，５−ペンタンジオール、２，２−ジメチル−１，３−プロパンジオール、１，６−ヘキサンジオール、３−メチル−１，５−ペンタンジオール、１，９−ノナンジオール、２，２，４−トリメチル−１，６−ヘキサンジオール、２−エチル−２−ブチルプロパンジオール、ジエチレングリコール、トリエチレングリコール、テトラエチレングリコール、ジプロピレングリコール、トリプロピレングリコール、テトラプロピレングリコール、チオジエチレングリコール、１，３−シクロヘキサンジメタノール、１，４−シクロヘキサンジメタノール、２，２，４，４−テトラメチル−１，３−シクロブタンジオール、３，９−ビス（２−ヒドロキシ−１，１−ジメチルエチル）−２，４，８，１０−テトラオキサスピロ［５，５］ウンデカン等が挙げられる。
【００４７】
上記ヒドロキシカルボン酸としては、４−ヒドロキシルメチルシクロヘキサンカルボン酸、ヒドロキシトリメチル酢酸、６−ヒドロキシカプロン酸、グリコール酸、乳酸等が挙げられる。
【００４８】
他のポリエステル系可塑剤としては、３価以上のポリオールとモノカルボン酸化合物のポリエステルが挙げられる。３価以上のポリオールとしては、グリセリン、トリメチロールプロパン、ペンタエリスリトール、ソルビトールやその縮合物であるジペンタエリスリトール、トリペンタエリスリトール等が挙げられる。また、これらポリオールにエチレンオキサイド等のアルキレンオキサイドを付加したポリエーテルポリオールでもよい。
【００４９】
上記モノカルボン酸としては、安息香酸、ｐ−メチル安息香酸、ｍ−メチル安息香酸、ジメチル安息香酸、ｐ−ｔｅｒｔ−ブチル安息香酸、ｐ−メトキシ安息香酸、ｐ−クロロ安息香酸、ナフチル酸、ビフェニルカルボン酸等の芳香族カルボン酸；シクロヘキサンカルボン酸等の脂環式カルボン酸；酢酸、プロピオン酸、２−エチルヘキサン酸等の脂肪族酸が挙げられる。モノカルボン酸は単独でも混合でもよい。
【００５０】
これら可塑剤の使用量は、フィルム性能、加工性等の点で、樹脂中、０〜２０質量％が好ましい。液晶表示部材用としては、寸法安定性の観点から１〜１５質量％が更に好ましく、特に好ましくは、２〜１０質量％であり、加水分解の面でポリエステル系可塑剤が好ましい。
【００５１】
本発明の光学フィルム及び光学シートは、上記の種々の配合物や液晶表示装置としての使用に限定されず、従来公知の特開２００３−８４２６９号公報、特開２００２−４７３５７号公報、特開２００７−１０８７７５号公報や、特開２００７−１７５５５号公報等に記載された液晶表示装置及び液晶表示装置に用いられる光学フィルム及び光学シートに公知の配合剤や構成において好適に用いられる。
【実施例】
【００５２】
実施例等により本発明を詳細に示す。但し、本発明は以下の実施例等によりなんら制限されるものではない。
【００５３】
〔実施例１及び比較例１−１〜１−５〕
＜保護フィルムの製造及びその評価＞
ノルボルネン樹脂（ＪＳＲ（株）製、製品名ＡＲＴＯＮ  Ｆ５０２３）３ｇ及び表１〜３記載の紫外線吸収剤３０ｍｇを溶媒（トルエン／シクロヘキサン＝９／１）７ｇに溶解し、キャスト法により厚さ４０μｍのフィルムを作製し、１辺２ｃｍの正方形の保護フィルム試験片を得た。
【００５４】
上記製造方法によって得られた保護フィルム試験片を色素がヨウ素である偏光板（（株）サンリッツ製、製品名バリライトＬＬ−８１−１８、厚さ１００μｍ）と張り合わせ、サンシャインウェザオメーター（８３℃、雨なし、光源カーボンアーク）で２４０時間後に光照射していない偏光板と重ね合わせ、透過率が最低となるよう重ねた状態での吸光度を４００ｎｍ、５５０ｎｍ及び７００ｎｍの各波長で測定した。サンシャインウェザオメーターでの光照射前の吸光度と比較して吸光度の保持率が１００％であれば偏光子として正常に機能しており、吸光度が低下した場合は偏光能が失われ、偏光子として機能しなくなっていることを示すため、吸光度の保持率によりヨウ素を用いた偏光板における保護フィルムとしての性能を評価した。結果を表１に示す。また、予め偏光板をクロスニコル状態に重ね、これに保護フィルム試験片を貼って、全光線透過率（％）及びサンシャインウェザオメーターで２４０時間後の波長６５０ｎｍでの吸光度を測定した結果を表１に併せて記す。
【００５５】
【表１】
2009098701.tif 000009
【００５６】
【化８】
2009098701.tif 000010
【００５７】
【化９】
2009098701.tif 000011
【００５８】
【化１０】
2009098701.tif 000012
【００５９】
【化１１】
2009098701.tif 000013
【００６０】
【化１２】
2009098701.tif 000014
【００６１】
〔実施例２−１〜２−７及び比較例２−１〜２−４〕
＜フィルム試験片の製造及びその耐光性評価＞
トリアセチルセルロース樹脂（ダイセル化学工業（株）製、製品名ＬＴ−３５）１００質量部に対して表２又は表３記載の紫外線吸収剤を同表に記載の配合量で配合する以外は、上記実施例１における保護フィルムの製造方法と同様の製造方法にてフィルム試験片を作製した。
【００６２】
上記製造方法によって得られたフィルム試験片を、サンシャインウェザオメーター（８３℃、雨なし、光源カーボンアーク）にて、３６０及び４８０時間後の全光線透過率（％）の保持率（％）を測定し、耐光性を評価した。結果を表２及び表３に併せて記す。
【００６３】
【表２】
2009098701.tif 000015
【００６４】
【表３】
2009098701.tif 000016
【００６５】
【化１３】
2009098701.tif 000017
【００６６】
〔実施例３−１〜３−６〕
＜フィルム試験片の製造及びその耐光性評価＞
下記表４又は５に記載の樹脂１００質量部に対して、同表に記載の紫外線吸収剤を０．２質量部配合する以外は、上記実施例１における保護フィルムの製造方法と同様の製造方法にてフィルム試験片を作製した。
【００６７】
上記製造方法によって得られたフィルム試験片を、サンシャインウェザオメーター（８３℃、雨なし、光源カーボンアーク）にて、２４０、３６０及び４８０時間後の全光線透過率（％）の保持率（％）を測定し、耐光性を評価した。結果を表４及び５に併せて記す。
尚、表中の使用樹脂の略号はそれぞれ以下の通りである。
ＴＡＣ：トリアセチルセルロース樹脂：ダイセル化学工業（株）製、製品名ＬＴ−３５
ＰＣ：ポリカーボネート樹脂：三菱エンジニアリングプラスチックス（株）製、製品名Ｅ−２０００
ＰＭＭＡ：メタクリル樹脂：三菱レイヨン（株）製、製品名アクリペットＶＨ０００
ＮＢＥ：ノルボルネン樹脂：ＪＳＲ（株）製、製品名ＡＲＴＯＮ  Ｆ５０２３
ＰＥＴ：ポリエチレンテレフタレート樹脂：帝人化成(株)製、製品名ＴＲ−８５５０
ＰＳ：ポリスチレン樹脂：サイエンティフィック・ポリマー・プロダクツ（Ｓｃｉｅｎｔｉｆｉｃ Ｐｏｌｙｍｅｒ Ｐｒｏｄｕｃｔｓ）製ポリスチレン、重量平均分子量（Ｍｗ）約２０万
【００６８】
〔比較例３−１〜３−６〕
紫外線吸収剤を配合せずに下記表６に記載の樹脂を用いる以外は、上記実施例１における保護フィルムの製造方法と同様の製造方法にてフィルム試験片を作製し、更に同様の評価方法によって２４０、３６０及び４８０時間後の全光線透過率（％）の保持率（％）を測定した。結果を表６に併せて記す。
【００６９】
【表４】
2009098701.tif 000018
【００７０】
【表５】
2009098701.tif 000019
【００７１】
【表６】
2009098701.tif 000020
【００７２】
表１の結果から、短波長の４００ｎｍでは吸光度の変化は小さいものの、５５０ｎｍ、７００ｎｍと長波長になるほど吸光度の低下が大きいという傾向がみられる。
ここで、偏光板としての機能保持には全ての波長で高い保持率を示す必要があるところ、本発明に係る特定のトリアジン化合物は、短波長ではベンゾトリアゾール化合物や他のトリアジン化合物に若干劣るものの９０％以上の保持率を示し、長波長域での保持率に優れ、特に他の化合物では８７％程度の保持率しか示さない５５０ｎｍにおいて９７％と特異的に優れた保持率を示している。
また、クロスニコル時での結果から、本発明に係るトリアジン化合物は、保時率に関し、特に顕著な効果を示している。
【００７３】
表２及び表３の結果から、本発明に係るトリアジン化合物は、従来の紫外線吸収剤と比べ、優れた効果を発揮し、また、従来品である紫外線吸収剤の半分の配合量で同等以上の効果を示していることが分かる。
【００７４】
表４、表５及び表６の結果から、本発明に係るトリアジン化合物は、セルロースエステル系樹脂、ポリエチレンテレフタレート系樹脂他、様々な樹脂に対して、顕著な効果を発揮していることが分かる。
【００７５】
上記結果より、本発明に係るトリアジン化合物は、偏光板としての機能保持に必要な全ての波長で高い吸光度保持率を示し、特に長波長域及びクロスニコル時での保持率に顕著な効果を発揮する。更に、従来化合物の半分の配合量にて同等以上の効果を発揮し、また、様々な種類の樹脂においても良好な効果を発揮することができる。従って、本発明に係る特定のトリアジン化合物は、色素としてヨウ素を用いた偏光板において、偏光能の持続等の性能に優れた光学フィルム及び光学シートを供給できる。